ОДНО- ИЛИ МНОГОКОМПОНЕНТНАЯ КОМПОЗИЦИЯ ДЛЯ ПОЛУЧЕНИЯ ГИДРОГЕЛЯ

1. Одно- или многокомпонентная композиция для получения гидрогеля, содержащая составные части:
a) систему радикально полимеризуемых мономеров или форполимеров,
b) инициатор свободно-радикальной полимеризации,
c) необязательно катализатор для указанного инициатора,
при этом указанная система радикально полимеризуемых мономеров или форполимеров содержит:
a1) по меньшей мере одно жидкое при комнатной температуре водорастворимое (мет)акриловое соединение, нанесенное на по меньшей мере один твердый носитель и/или
а2) по меньшей мере одно твердое или жидкое при комнатной температуре водорастворимое (мет)акриловое соединение, растворенное в жидком растворе, предпочтительно в водном растворе, причем указанный жидкий раствор наносят на по меньшей мере один твердый носитель.
2. Одно- или многокомпонентная композиция по п. 1, отличающаяся тем, что указанная композиция представляет собой однокомпонентную порошковую композицию, предпочтительно свободнотекучую порошковую композицию, при этом составные части а), b) и с) присутствуют в единственном компоненте K.
3. Одно- или многокомпонентная композиция по п. 1, отличающаяся тем, что указанная композиция представляет собой двухкомпонентную композицию, состоящую из первого компонента K1 и второго компонента K2, при этом первый компонент K1 содержит по меньшей мере систему радикально полимеризуемых мономеров или форполимеров и второй компонент K2 содержит инициатор свободно-радикальной полимеризации и/или катализатор для указанного инициатора.
2
2
2
4. Одно- или многокомпонентная композиция по любому из пп. 1-3, отличающаяся тем, что по меньшей мере один твердый носитель имеет удельную площадь поверхности, измеренную с применением метода Брунауэра, Эммета и Теллера согласно стандарту ISO EN 9277:2010, составляющую от 50,0 до 2000 м/г, более предпочтительно от 100,0 до 1500 м/г, наиболее предпочтительно от 200,0 до 1000 м/г.
5. Одно- или многокомпонентная композиция по любому из пп. 1-4, отличающаяся тем, что по меньшей мере один твердый носитель выбран из группы, состоящей из частиц перлита, вспученного перлита, стекла, фонолита, силикатов кальция, пирогенного диоксида кремния, осажденного диоксида кремния, силикагеля, пенополиуретана, полисахаридов, вспученного вермикулита, глинистых минералов, высокодисперсных оксидов металлов, цеолитов, кизельгура и их смесей.
6. Одно- или многокомпонентная композиция по любому из пп. 1-5, отличающаяся тем, что по меньшей мере одно жидкое при комнатной температуре водорастворимое (мет)акриловое соединение выбрано из группы, состоящей из гидроксил-функциональных (мет)акрилатов, карбоксил-функциональных (мет)акриловых соединений, низкомолекулярных простых полиэфирных (мет)акрилатов, (мет)акриламидов и их смесей, предпочтительно из группы, состоящей из гидроксиэтилметакрилата (НЕМА), гидроксипропилметакрилата (НРМА), низкомолекулярного диметакрилата полиэтиленгликоля (PEG-DMA), этоксилированного триметилолпропан три(мет)акрилата (ТМР-ТМА) и их смесей.
7. Одно- или многокомпонентная композиция по любому из пп. 1-6, отличающаяся тем, что система радикально полимеризуемых мономеров или форполимеров дополнительно содержит:
а3) по меньшей мере одно твердое при комнатной температуре водорастворимое (мет)акриловое соединение в форме твердых частиц, причем указанное по меньшей мере одно твердое при комнатной температуре водорастворимое (мет)акриловое соединение предпочтительно выбрано из группы, состоящей из диакрилата магния, акрилата натрия, акрилата калия, калиевой соли 3-сульфопропилакрилата, высокомолекулярного PEG-диметакрилата, 2-акриламидо-2-метилпропан сульфоновой кислоты (AMPS), натриевой соли 2-акриламидо-2-метилпропан сульфоновой кислоты (Na-AMPS) и их смесей.
8. Одно- или многокомпонентная композиция по любому из пп. 1-7, отличающаяся тем, что сумма водорастворимых (мет)акриловых соединений, содержащихся в составной части а), составляет от 10,0 до 95,0% по массе, предпочтительно от 12,5 до 85,0% по массе, наиболее предпочтительно от 15,0 до 80,0% по массе в расчете на общую массу одно- или многокомпонентной композиции.
9. Одно- или многокомпонентная композиция по любому из пп. 1-8, отличающаяся тем, что инициатор свободно-радикальной полимеризации содержит по меньшей мере один твердый при комнатной температуре инициатор в форме твердых частиц, и/или по меньшей мере один твердый при комнатной температуре инициатор, растворенный в жидком растворе, причем указанный жидкий раствор нанесен на по меньшей мере один твердый носитель, при этом указанный по меньшей мере один твердый при комнатной температуре инициатор выбран из группы, состоящей из азобисизобутиронитрила, персульфата натрия, персульфата калия или персульфата аммония и их смесей, и/или по меньшей мере один жидкий при комнатной температуре инициатор, нанесенный на по меньшей мере один твердый носитель, причем указанный по меньшей мере один жидкий при комнатной температуре инициатор выбран из группы, состоящей из пероксида водорода, гидропероксида кумола, трет-бутилгидропероксида, гидропероксида диизопропилбензола и их смесей.
10. Одно- или многокомпонентная композиция по любому из пп. 1-9, отличающаяся тем, что катализатор для инициатора содержит по меньшей мере один твердый при комнатной температуре катализатор в форме твердых частиц, и/или по меньшей мере один твердый при комнатной температуре катализатор, растворенный в жидком растворе, причем указанный жидкий раствор нанесен на по меньшей мере один твердый носитель, при этом указанный по меньшей мере один твердый при комнатной температуре катализатор выбран из группы, состоящей из аскорбиновой кислоты, формальдегидсульфоксилата натрия, 2-гидрокси-2-сульфинатоуксусной кислоты и/или ее соли, 2-гидрокси-2-сульфонатоуксусной кислоты и/или ее соли, производных толуидина, солей переходных металлов, комплексов переходных металлов и их смесей, и/или по меньшей мере один жидкий при комнатной температуре катализатор, нанесенный на по меньшей мере один твердый носитель, причем указанный по меньшей мере один жидкий при комнатной температуре катализатор выбран из группы, состоящей из алканоламинов и этоксилированных алканоламинов и их смесей.
11. Одно- или многокомпонентная композиция по любому из пп. 1-10, дополнительно содержащая:
е) по меньшей мере один наполнитель, выбранный из группы, состоящей из органических наполнителей, инертных минеральных наполнителей, минеральных связующих веществ и их смесей.
12. Способ получения (мет)акрилового гидрогеля, включающий стадии
i) обеспечения одно- или многокомпонентной композиции по любому из пп. 1-11,
ii) смешивания одно- или многокомпонентной композиции с водой таким образом, чтобы массовое отношение общего количества водорастворимых (мет)акриловых соединений к воде в указанной смеси составляло от 0,2 до 3,
iii) образования из полученной смеси (мет)акрилового гидрогеля.
13. (Мет)акриловый гидрогель, получаемый способом по п. 12.
14. (Мет)акриловый инжекционный материал, получаемый путем смешивания одно- или многокомпонентной композиции по любому из пп. 1-11 с водой таким образом, чтобы массовое отношение общего количества водорастворимых (мет)акриловых соединений к воде в указанной смеси составляло от 0,2 до 3.
15. Способ герметизации и/или заполнения трещин, пустот, дефектов и полостей в строительной конструкции, включающий стадии
i) обеспечения одно- или многокомпонентной композиции по любому из пп. 1-11,
ii) смешивания одно- или многокомпонентной композиции с водой таким образом, чтобы массовое отношение общего количества водорастворимых (мет)акриловых соединений к воде в указанной смеси составляло от 0,2 до 3,
iii) нанесения указанной смеси на участок, подвергаемый герметизации/заполнению, в строительной конструкции и образования из полученной смеси (мет)акрилового гидрогеля.